СПОСОБ ЭКОЛОГИЧЕСКИ БЕЗОПАСНОЙ УТИЛИЗАЦИИ ОТРАБОТАННЫХ ХИМИЧЕСКИХ ИСТОЧНИКОВ ТОКА

Способ экологически безопасной утилизации отработанных химических источников тока, включающий измельчение химических источников тока, выщелачивание, магнитную сепарацию, электролиз продуктов выщелачивания с осаждением металлов на электродах, отличающийся тем, что и измельчение химических источников тока и последующее выщелачивание полученного скрапа водой проводят в атмосфере углекислого газа, без доступа кислорода; измельченный скрап выщелачивают водой в реакторе до полного окисления щелочных металлов в ионы этих металлов; выделяющийся в ходе реакции водород очищают от попутных газов газоочистным устройством; после полного растворения щелочных металлов в воде скрап вместе с водным выщелачивателем перемещают из реактора во флотатор и флотацией удаляют из скрапа легкие фракции; далее скрап отделяют от водного раствора фильтрацией; фильтрат обрабатывают сорбентами органических соединений и глинистыми минеральными сорбентами для удаления из него органических веществ и ионов цветных металлов, соответственно; после фильтрации скрап промывают водой, сушат и удаляют из него электромагнитными сепараторами фрагменты черных и цветных металлов; далее скрап выщелачивают раствором серной кислоты; сернокислотный элюент последовательно фильтруют через фильтр с инертным материалом, фильтр с угольной загрузкой и фильтр с катионообменной загрузкой, для удаления из сернокислого раствора нерастворимых частиц, органических соединений и катионов цветных металлов, соответственно; сорбированные катионообменной смолой, ионы ряда d- и p-металлов селективно десорбируют растворами серной кислоты заданных концентраций, причем растворы десорбированных ионов собирают раздельно; сернокислотные растворы, содержащие ионы ряда d-металлов, раздельно подвергают электролизу в электролизерах с осаждением металлов на электродах, а сернокислотные растворы, содержащие ионы ряда p-металлов, нейтрализуют до рН 3-4 и обрабатывают глинистыми минеральными сорбентами; нерастворимый осадок после сернокислотного выщелачивания промывают водой и подвергают выщелачиванию раствором азотной кислоты; из азотнокислого раствора удаляют фильтрацией нерастворимый осадок двуокиси марганца, а фильтрат нейтрализуют до рН 7 и подкисляют соляной кислотой до рН 3; выпавший осадок отфильтровывают; фильтрат, содержащий ионы ртути, подвергают катодному восстановлению в электролизере, а осадок, содержащий хлориды свинца и серебра, растворяют в азотной кислоте и подвергают катодному восстановлению в электролизере с раздельным осаждением металлов на электродах.